Patent ES-2663021-T3 (ES)
Title: Transalquilación aromática usando la zeolita de aluminosilicato UZM-44
Inventor: NICHOLAS CHRISTOPHER P
IPC: C01B39/48
Filed: 2013-12-06
Granted: 2018-04-10
Abstract: Un proceso para la transalquilación de una corriente de alimentación que comprende uno o más de los compuestos aromáticos C7, C9, C10 y C11+ para obtener una corriente de producto de transalquilación que tiene una elevada concentración de compuestos aromáticos C8 con respecto a la de la corriente de alimentación, que comprende poner en contacto la corriente de alimentación en las condiciones de transalquilación con un material compuesto catalítico seleccionado del grupo que consiste en a. una primera zeolita cristalina microporosa, UZM-44, que tiene un armazón tridimensional de al menos unidades tetraédricas de AlO2 y SiO2 y una composición empírica en la forma tal y como se sintetizó y en base anhidra expresada por una fórmula empírica de: NanMm k+TtAl1-xExSiyOz donde "n" es la relación molar de Na con respecto a (Al + E) y tiene un valor de 0,05 a 0,5, M representa un metal o metales seleccionados del grupo que consiste en cinc, grupo 1 (IUPAC 1), grupo 2 (IUPAC 2), grupo 3 (IUPAC 3), las series de los lantánidos de la tabla periódica, y cualquier combinación de los mismos, "m" es la relación molar de M con respecto a (Al + E) y tiene un valor de 0 a 0,5, "k" es la carga promedio del metal o metales M, T es el agente o agentes determinantes de la estructura orgánicos derivados de los reactantes R y Q donde R es un alcano sustituido por A,Ω-dihalógeno que tiene 5 átomos de carbono y Q es al menos una monoamina neutra que tiene 6 o menos átomos de carbono, "t" es la relación molar de N del agente o agentes determinantes de la estructura orgánicos con respecto a (Al + E) y tiene un valor de 0,5 a 1,5, E es un elemento seleccionado del grupo que consiste en galio, hierro, boro y combinaciones de los mismos, "x" es la fracción molar de E y tiene un valor de 0 a 1,0, "y" es la relación molar de Si con respecto a (Al + E) y varía de más de 9 a 25 y "z" es la relación molar de O con respecto a (Al + E) y tiene un valor determinado por la ecuación:**Fórmula** b. una segunda zeolita cristalina microporosa, UZM-44 modificada, que tiene un armazón tridimensional de al menos unidades tetraédricas de AlO2 y SiO2 y una composición empírica en la forma de hidrógeno expresada por una fórmula empírica de M1a N+Al(l-x)ExSiy'Oz" donde M1 es al menos un catión intercambiable seleccionado del grupo que consiste en metales alcalinos, alcalinotérreos, metales de las tierras raras, ión amonio, ión hidrógeno y combinaciones de los mismos, "a" es la relación molar de M1 con respecto a (Al + E) y varía de 0,05 a 50, "N" es la valencia promedio ponderada de M1 y tiene un valor de +1 a +3, E es un elemento seleccionado del grupo que consiste en galio, hierro, boro y combinaciones de los mismos, x es la fracción molar de E y varía de 0 a 1,0, y' es la relación molar de Si con respecto a (Al + E) y varía de más de 9 a prácticamente sílice pura y z" es la relación molar de O con respecto a (Al + E) y tiene un valor determinado por la ecuación:**Fórmula** en el que la segunda zeolita cristalina microporosa, UZM-44 modificada, se caracteriza además por que tiene el patrón de difracción de rayos X que tiene al menos las separaciones d y las intensidades expuestas en la Tabla B:**Tabla** y c. combinaciones de las mismas.